(57)【要約】【課題】セルロースをハイブリッド化し、新たな性質を有する材料を提供する。【解決手段】  セルロース、非重合性イオン液体及び重合性イオン液体を含む溶液に、重合開始剤を加えて前記重合性イオン液体を重合させ、セルロースと高分子イオン液体とのハイブリッドを形成させることを特徴とするセルロース−高分子イオン液体ハイブリッドの製造方法。【選択図】なし【特許請求の範囲】
【請求項１】
セルロース、非重合性イオン液体及び重合性イオン液体を含む溶液に、重合開始剤を加えて前記重合性イオン液体を重合させ、セルロースと高分子イオン液体とのハイブリッドを形成させることを特徴とするセルロース−高分子イオン液体ハイブリッドの製造方法。
【請求項２】
重合性イオン液体が次式（Ｉ）：
【化１】
2007308616.tif 000011
［式中、Ｒ１は炭素数１〜６のアルキル基を表し、Ｒ２は次式：
−（ＣＨ２）ｎ−Ａ−ＣＨ＝ＣＨ２
（式中、ｎは１〜６の整数を表し、Ａは直接結合、フェニレン基又は−Ｏ−ＣＯ−を表す。）
で示される基を表し、Ｘ−はアニオンを表す。］
で示されるイミダゾリウム塩型イオン液体である請求項１記載の方法。
【請求項３】
請求項１又は２記載の方法により製造されるセルロース−高分子イオン液体ハイブリッド。
【請求項４】
次式（Ｉａ）：
【化２】
2007308616.tif 000012
（式中、Ｘ−はアニオンを表す。）
で示されるイミダゾリウム塩型イオン液体。
【発明の詳細な説明】
【技術分野】
【０００１】
本発明は、セルロース及び重合性イオン液体から新しい材料を製造する方法に関する。
【背景技術】
【０００２】
セルロースなどの多糖類は自然界に最も豊富に存在する有機資源であり、有効な利用が望まれている。しかし、セルロースは強い水素結合により強固な結晶構造をとるため溶解性や加工性が悪く、新しい材料としての利用法を開拓するのは容易ではない。このような観点から、セルロースの機能化や材料化を目指して、他の合成高分子等とのハイブリッド化も様々に行われている。
【０００３】
近年、イオンでありながら室温で液体であり、蒸気圧がほとんどない（不揮発性）という特徴を有するイオン液体が、セルロースを良好に溶解することが見出され、例えば、次式（１）：
【０００４】
【化１】
2007308616.tif 000002
で示されるイオン液体（塩化１−ブチル−３−メチルイミダゾリウム）がセルロースを良好に溶解することが報告されている（非特許文献１、特許文献ｌ）。
【０００５】
また、重合性イオン液体として種々のものが知られ、例えば各種１−アリル−３−アルキルイミダゾリウム塩型イオン液体が関東化学株式会社から市販されている。
【０００６】
非特許文献２には、高分子イオン液体とカーボンナノチューブとのハイブリッド化が報告されている。
【０００７】
しかしながら、セルロースと高分子イオン液体とのハイブリッド化についての報告はない。
【特許文献１】特表２００５−５０６４０１号公報
【非特許文献１】P. Richard et al., J. Am. Chem. Soc.; 2002; 124(18), p.4974.
【非特許文献２】T. Fukushima et al., Science; 2003; 300, p.2072.
【発明の開示】
【発明が解決しようとする課題】
【０００８】
本発明は、セルロースをハイブリッド化し、新たな性質を有する材料を提供することを課題とする。
【課題を解決するための手段】
【０００９】
本発明の要旨は以下のとおりである。
（１）セルロース、非重合性イオン液体及び重合性イオン液体を含む溶液に、重合開始剤を加えて前記重合性イオン液体を重合させ、セルロースと高分子イオン液体とのハイブリッドを形成させることを特徴とするセルロース−高分子イオン液体ハイブリッドの製造方法。
（２）重合性イオン液体が次式（Ｉ）：
【００１０】
【化２】
2007308616.tif 000003
［式中、Ｒ１は炭素数１〜６のアルキル基を表し、Ｒ２は次式：
−（ＣＨ２）ｎ−Ａ−ＣＨ＝ＣＨ２
（式中、ｎは１〜６の整数を表し、Ａは直接結合、フェニレン基又は−Ｏ−ＣＯ−を表す。）
で示される基を表し、Ｘ−はアニオンを表す。］
で示されるイミダゾリウム塩型イオン液体である前記（１）に記載の方法。
（３）前記（１）又は（２）に記載の方法により製造されるセルロース−高分子イオン液体ハイブリッド。
（４）次式（Ｉａ）：
【００１１】
【化３】
2007308616.tif 000004
（式中、Ｘ−はアニオンを表す。）
で示されるイミダゾリウム塩型イオン液体。
【発明の効果】
【００１２】
本発明によれば、セルロースにはない性質を有するセルロースハイブリッドを提供することができる。
【発明を実施するための最良の形態】
【００１３】
本発明に用いるセルロースは、実質的に液体により湿潤するいかなる形態でもよい。ここで有用な例示的なセルロースの形態は、繊維セルロース、木材パルプ、リンター、木綿玉、及び紙のようなセルロースを含む。
【００１４】
本発明に用いる非重合性イオン液体とは、ビニル基等の重合性の基を有さず、セルロースを溶解しうるイオン液体であれば特に制限はなく、例えば、次式（IIａ）：
【００１５】
【化４】
2007308616.tif 000005
（式中、Ｒは炭素数１〜６のアルキル基を表し、Ｘ−はアニオンを表す。）
で示されるイミダゾリウム塩型イオン液体、次式（IIｂ）：
【００１６】
【化５】
2007308616.tif 000006
（式中、Ｒは炭素数１〜６のアルキル基を表し、Ｒ’及びＲ”は同一でも異なってもよく、水素原子又は炭素数１〜６のアルキル基を表し、Ｘ−はアニオンを表す。）
で示されるピリジニウム塩型イオン液体、次式（IIｃ）：
【００１７】
【化６】
2007308616.tif 000007
（式中、Ｒはメチル基を表し、Ｒ’は炭素数２〜６のアルキル基を表し、Ｘ−はアニオンを表す。）
で示されるアンモニウム塩型イオン液体、次式（IIｄ）：
【００１８】
【化７】
2007308616.tif 000008
（式中、Ｒはメチル基を表し、Ｒ’は炭素数２〜６のアルキル基を表し、Ｘ−はアニオンを表す。）
で示されるホスホニウム塩型イオン液体が挙げられ、特にセルロースに対する溶解力の点、前記式（IIａ）で示されるイミダゾリウム塩型イオン液体が好ましい。
【００１９】
本明細書において、炭素数１〜６のアルキル基としては、例えばメチル基、エチル基、プロピル基、イソプロピル基、ブチル基、イソブチル基、ｓｅｃ−ブチル基、ｔｅｒｔ−ブチル基、ペンチル基、イソペンチル基、ヘキシル基、シクロプロピル基、シクロブチル基、シクロペンチル基、シクロヘキシル基が挙げられ、炭素数２〜６のアルキル基としては、例えばエチル基、プロピル基、イソプロピル基、ブチル基、イソブチル基、ｓｅｃ−ブチル基、ｔｅｒｔ−ブチル基、ペンチル基、イソペンチル基、ヘキシル基、シクロプロピル基、シクロブチル基、シクロペンチル基、シクロヘキシル基が挙げられる。
【００２０】
本発明に用いる非重合性イオン液体及び重合性イオン液体を構成するアニオンとしては、例えばＣｌ−、Ｂｒ−、ＢＦ４−、ＢＰｈ４−、ＰＦ６−、ＮＯ３−、［（ＣＦ３ＳＯ２）２Ｎ］−、ジシアノアミド［（ＣＮ）２Ｎ］−、好ましくはＣｌ−、Ｂｒ−が挙げられる。
【００２１】
前記式（Ｉ）中の置換基Ｒ２においてＡで表されるフェニレン基は、ｏ−フェニレン基、ｍ−フェニレン基及びｐ−フェニレン基のいずれでもよい。
【００２２】
本発明に用いる重合性イオン液体とは、ビニル基等の重合性の基を有するイオン液体をいい、例えば前記式（Ｉ）で示されるイミダゾリウム塩型イオン液体、好ましくは前記式（Ｉ）において、Ｒ２が次式：
−（ＣＨ２）ｎ−Ｃ６Ｈ４−ＣＨ＝ＣＨ２
（式中、Ｃ６Ｈ４はフェニレン基、ｎは１〜６の整数を表す。）
で示される基、次式：
−（ＣＨ２）ｎ−Ｏ−ＣＯ−ＣＨ＝ＣＨ２
（式中、ｎは１〜６の整数を表す。）
で示される基、又はアリル基であるイミダゾリウム塩型イオン液体が挙げられる。
【００２３】
前記式（Ｉ）で示されるイミダゾリウム塩型イオン液体のうち、Ｒ２が次式：
−（ＣＨ２）ｎ−Ｃ６Ｈ４−ＣＨ＝ＣＨ２
（式中、Ｃ６Ｈ４はフェニレン基、ｎは１〜６の整数を表す。）
で示される基であるイミダゾリウム塩型イオン液体は、重合によりポリスチレン型となり、材料化の点で好ましく、これらのうち、前記式（Ｉａ）で示されるイミダゾリウム塩型イオン液体は新規物質である。
【００２４】
前記式（Ｉ）で示されるイミダゾリウム塩型イオン液体のうち、Ｒ２が次式：
−（ＣＨ２）ｎ−Ｃ６Ｈ４−ＣＨ＝ＣＨ２
（式中、Ｃ６Ｈ４はフェニレン基、ｎは１〜６の整数を表す。）
で示される基であるイミダゾリウム塩型イオン液体は、例えば、次にようにして製造することができる。
【００２５】
【化８】
2007308616.tif 000009
（式中、Ｒ１、ｎ及びＸ−は前記式（Ｉ）中の定義と同義である。）
【００２６】
前記反応において、反応溶媒としては例えばアセトニトリル、ジメチルホルムアミドが用いられ、反応温度は通常７０〜８０℃、反応時間は通常１２〜２４時間である。
【００２７】
本発明のセルロース−高分子イオン液体ハイブリッドの製造方法は、セルロース、非重合性イオン液体及び重合性イオン液体を含む溶液に、重合開始剤を加えて前記重合性イオン液体を重合させ、セルロースと高分子イオン液体とのハイブリッドを形成させることを特徴とする。
【００２８】
セルロースと非重合性イオン液体との重量比は、通常０．０１〜０．２：１、好ましくは０．０５〜０．１：１である。重合性イオン液体の使用量は、セルロースのグルコースユニット１モルに対し、通常０．５〜２．０モル、好ましくは０．８〜１．０モルである。
【００２９】
重合開始剤としては、好ましくはラジカル重合開始剤、例えば２，２’−アゾビスイソブチロニトリル（ＡＩＢＮ）、過酸化ベンゾイルが挙げられる。
【００３０】
本発明方法の好ましい実施態様の一例を以下に示す。
非重合性イオン液体にセルロースを加え、通常１００〜１１０℃で１６〜２４時間加熱してセルロースを非重合性イオン液体に完全に溶解させる。次いで、室温まで冷却した後、セルロースのグルコースユニットと当モル量の重合性イオン液体、及び重合性イオン液体に対して通常１〜１０ｍｏｌ％のＡＩＢＮを加え、通常７０〜９０℃で１〜５時間加熱して重合を行う。反応終了後、反応液にアセトンを加え還流し、非重合性イオン液体をアセトン可溶部として除去した後、更に不溶物をメタノールによるソックスレー抽出挽作で洗浄し、生成物を単離する。
【００３１】
以上のようにして、セルロースと合成高分子との効率的ハイブリッド化が実現でき、可塑性などセルロースに新しい性質を付与できる。
【実施例】
【００３２】
以下、実施例を挙げて本発明を具体的に説明するが、本発明の範囲はこれらの実施例に限定されるものではない。
【００３３】
（実施例１）塩化１−メチル−３−（４−ビニルベンジル）イミダゾリウムの製造
【００３４】
【化９】
2007308616.tif 000010
【００３５】
ナス型フラスコに１−メチルイミダゾール０．５２ｍＬ、４−クロロメチルスチレン１．００ｇ及びアセトニトリル１０ｍＬを入れ、７０℃で２４時間反応させた。反応液をジエチルエーテル１００ｍＬに投入し、生成物を沈殿物として得た。これをデカンテーションにより単離し、減圧下で乾燥して表記化合物１．５０ｇ（収率９７．６％）を得た。
物性：粘性がかなり高い
ＮＭＲ（ＣＤＣｌ３）：４．０５（Ｎ−ＣＨ３，３Ｈ），５．３０，５．７３，６．６６（ＣＨ２＝ＣＨ−，３Ｈ），５．５５（Ｎ−ＣＨ２，２Ｈ），７．１９，７．２５（Ｎ−ＣＨ＝ＣＨ−Ｎ，２Ｈ），７．４０（芳香族，４Ｈ），１１．０（Ｎ−ＣＨ−Ｎ，１Ｈ）
【００３６】
（実施例２）
試験管に塩化１−ブチル−３−メチルイミダゾリウム０．８ｇを入れ、セルロース０．０８ｇ（塩化１−ブチル−３−メチルイミダゾリウムに対して１０ｗｔ％）を加え、１００℃で一晩加熱することで、セルロースを塩化１−ブチル−３−メチルイミダゾリウムに完全に溶解させた。室温まで冷却した後、セルロースのグルコースユニットと当モル量の塩化１−メチル−３−（４−ビニルベンジル）イミダゾリウム（０．１１６ｇ）、及び塩化１−メチル−３−（４−ビニルベンジル）イミダゾリウムに対して５ｍｏｌ％のＡＩＢＮ（０．００４１ｇ）を加え、８０℃で４時間加熱することで重合を行った。溶媒として用いた塩化１−ブチル−３−メチルイミダゾリウムを除去するために、アセトンを加え還流し、ほとんどの塩化１−ブチル−３−メチルイミダゾリウムをアセトン可溶部として除去した後、更に不溶物をメタノールでソックスレー抽出し、生成物０．１６７９ｇを単離した。
【００３７】
この生成物について引張試験機にて応力−ひずみ曲線を求めたところ、セルロースには見られないひずみ現象が確認され（図１）、セルロースに対して新しい性質が付与できたことが分かった。
【００３８】
生成物の元素分析値は以下のとおりであった。
Ｃ：Ｈ：Ｎ＝４３．１５％：６．３２％：５．５７％
また、元素分析値から、生成物のセルロースと高分子イオン液体とのユニット比を求めたところ、セルロース：高分子イオン液体＝１：０．６０であった。
【００３９】
（実施例３）
試験管に塩化１−ブチル−３−メチルイミダゾリウム０．２８ｇを入れ、セルロース０．０２８ｇ（塩化１−ブチル−３−メチルイミダゾリウムに対して１０ｗｔ％）を加え、１００℃で一晩加熱することで、セルロースを塩化１−ブチル−３−メチルイミダゾリウムに完全に溶解させた。室温まで冷却した後、セルロースのグルコースユニットと当モル量の臭化１−（４−アクリロイルオキシブチル）−３−メチルイミダゾリウム（０．０５０ｇ）、及び臭化１−（４−アクリロイルオキシブチル）−３−メチルイミダゾリウムに対して５ｍｏｌ％のＡＩＢＮ（０．００１４ｇ）を加え、８０℃で４時間加熱することで重合を行った。溶媒として用いた塩化１−ブチル−３−メチルイミダゾリウムを除去するために、アセトンを加え還流し、ほとんどの塩化１−ブチル−３−メチルイミダゾリウムをアセトン可溶部として除去した後、更に不溶物をメタノールでソックスレー抽出し、生成物０．０５０３ｇを単離した。
【００４０】
生成物のＩＲ測定より、セルロースと高分子イオン液体（臭化１−（４−アクリロイルオキシブチル）−３−メチルイミダゾリウムの重合体）の両方に由来する吸収が観測されたことから、生成物は両者から構成されていることが分かった。また、別途に合成した単独の高分子イオン液体（臭化１−（４−アクリロイルオキシブチル）−３−メチルイミダゾリウムの重合体）がメタノールに溶解するにもかかわらず、メタノールによるソックスレー抽出操作で洗浄した生成物中に高分子イオン液体（臭化１−（４−アクリロイルオキシブチル）−３−メチルイミダゾリウムの重合体）が存在していることから、セルロースと高分子イオン液体（臭化１−（４−アクリロイルオキシブチル）−３−メチルイミダゾリウムの重合体）の間に何らかの相互作用が働いていることが推定された。また粉末Ｘ線回折（ＸＲＤ）測定から、セルロースの結晶構造に由来する回折ピークが生成物では観測されなかったことから、生成物中ではセルロースの結晶構造が保たれていないことも分かった。以上のことから、生成物はセルロースと高分子イオン液体が高度にハイブリッド化したものであると考えられる。
【００４１】
生成物の元素分析値は以下のとおりであった。
Ｃ：Ｈ：Ｎ＝４４．７５％：６．７７％：５．１１％
また、元素分析値から、生成物のセルロースと高分子イオン液体とのユニット比を求めたところ、セルロース：高分子イオン液体＝１：０．６３であった。
【産業上の利用可能性】
【００４２】
本発明のセルロース−高分子イオン液体ハイブリッドは、セルロースにはない柔軟性等の性質を有し、化学工業、特にプラスチック工業の分野で利用できる。
【図面の簡単な説明】
【００４３】
【図１】生成物の応力−ひずみ曲線を示す図である。
【図１】
2007308616.tif 000013